(57)【特許請求の範囲】
【請求項１】
耐熱構造複合材料部品を作製する方法であって、ヤーンまたはトウから繊維プリフォームを形成することと、前記繊維プリフォームをその形状で団結させることと、その後団結された前記繊維プリフォームを化学気相浸透によって緻密にすることとを含み、前記団結を、前記繊維プリフォームの前記ヤーンまたはトウに炭素前駆体またはセラミック前駆体を含有する団結組成物を含浸させることと、前記炭素前駆体またはセラミック前駆体を熱分解によって変化させることとによって行い、ここで、平均粒径が２００ナノメートル未満の粉末の形態にある耐熱性固体フィラーをさらに含有しかつ熱分解後に団結固体相を残す団結組成物が使用され、前記団結固体相では、前記前駆体に由来する炭素またはセラミックが前記プリフォームの見かけ体積の３％ないし１０％に相当する体積を占めおよび前記固体フィラーがプリフォームの見かけ体積の０．５％ないし５％に相当する体積を占めることを特徴とする方法。
【請求項２】
前記プリフォーム中での前記前駆体に由来する前記団結相の前記炭素またはセラミックの体積パーセントが３％ないし６％の範囲内にあることを特徴とする請求項１に記載の方法。
【請求項３】
前記プリフォーム中での前記団結相の前記固体フィラーの体積パーセントが０．５％ないし３％の範囲内にあることを特徴とする請求項１または２に記載の方法。
【請求項４】
使用される前記固体フィラーが１００ナノメートル未満の平均粒径を示すことを特徴とする請求項１ないし３のいずれか１項に記載の方法。
【請求項５】
ヤーンまたはトウから形成された繊維テクスチャに型合わせを行い、これに前記団結組成物を含浸させることによって前記繊維プリフォームをつくることを特徴とする請求項１ないし４のいずれか１項に記載の方法。
【請求項６】
前記団結組成物中の前記炭素前駆体またはセラミック前駆体が樹脂であり、前記樹脂を予備硬化させた後に前記繊維プリフォームに型合わせを行うことを特徴とする請求項５に記載の方法。
【請求項７】
セラミックマトリックス複合材料からつくり出される部品を製作するための請求項１ないし６のいずれか１項に記載の方法であって、前記固体フィラーがＳｉＣ、ＴｉＣ、Ｂ4Ｃ、およびＢＮから選択される少なくとも１種の化合物の粉末を含むことを特徴とする方法。
【請求項８】
前記団結組成物での含浸に先立ち、前記ヤーンまたはトウの前記繊維に対する化学気相浸透によって相間を形成することを特徴とする請求項１ないし７のいずれか１項に記載の方法。
【請求項９】
前記団結組成物での含浸に先立ち、前記ヤーンまたはトウの前記繊維に対する化学気相浸透によって第１の相間層を形成し、前記繊維プリフォームの団結の後であって団結された前記繊維プリフォームの緻密化の前に第２の相間層を形成することを特徴とする請求項１ないし７のいずれか１項に記載の方法。
【発明の詳細な説明】
【発明の概要】
【０００１】
発明の背景
本発明は耐熱構造複合材料部品、特には航空の分野または宇宙の分野における使用のための部品を作製することに関する。このような部品の例はガスタービン航空機用エンジン用のアフターボディー部材、たとえば多流式エンジンのミキサもしくは補助ノズルまたはセントラルボディーまたは「プラグ」である。
【０００２】
耐熱構造複合材料は、それらを構造部品を構成するのに好適にするそれらの機械的特性と、これら特性を高温において維持するそれらの能力とを特徴とする。周知されている耐熱構造複合材料は、炭素繊維強化材を炭素マトリックスと共に含む炭素／炭素（Ｃ／Ｃ）複合材、ならびに耐熱性繊維強化材（炭素繊維またはセラミック繊維）およびセラミックマトリックスを含むセラミックマトリックス複合材料（ＣＭＣ）である。ＣＭＣは高温での非常に優れた機械的強度だけでなく、腐食性環境（酸化剤および水分の存在）に耐える優れた能力をも示す。それゆえに、動作中に一般に４００℃ないし７５０℃の範囲内にある温度において曝される航空機用エンジン用のアフターボディー部材のためのＣＭＣの使用は既に提案されている。
【０００３】
耐熱構造複合材料部品を作製する１つの知られている方法は以下の工程を含む：
・繊維プリフォームを、炭素前駆体またはセラミック前駆体、一般には溶媒によって任意に希釈された樹脂を含有した団結組成物で含浸された炭素またはセラミックのヤーン（またはトウ）からつくり出す工程；
・炭素前駆体またはセラミック前駆体を熱分解によって変化させる工程；およびその後
・プリフォームを化学気相浸透（ＣＶＩ）によって緻密にする工程。
【０００４】
含浸繊維プリフォームをつくるために、繊維テクスチャの１つ以上のプライ、たとえば三次元（３Ｄ）織布を使用し、団結組成物で含浸させ、この繊維テクスチャをたとえば型合わせ成形具に掛けることによって付形し、それにより、作製されるべき部品の形状に対応した形状を有するプリフォームが得られる。団結組成物の樹脂は硬化されその後熱分解されて、プリフォームを団結させるのに役立つ固体の炭素またはセラミック残留物を残す。団結されたプリフォームはＣＶＩによって得られる炭素またはセラミックマトリックスによって緻密にされる。周知の方法では、ＣＶＩ緻密化は、団結されたプリフォームを反応チャンバ内に置き、１種以上の炭素前駆体またはセラミック前駆体を含有する反応ガスを、反応チャンバ内の条件、特には圧力および温度の条件であって、この反応ガスがプリフォームの細孔内へと拡散しそこで炭素またはセラミックの固体堆積物をこの反応ガスの成分のうちの１種以上の分解によってまたは複数のそれの成分間の反応によって形成することを可能にするように選択される条件で、このチャンバへと導入することによって行われる。
【０００５】
団結組成物での含浸は、良好な団結に必要な量の固体残留物を熱分解のあとに得るのに十分となるように行われる必要がある。用語「良好な団結」は、ここでは、閾値に達するかまたはこれを僅かに超える繊維プリフォームの部分的な緻密化を意味するように使用され、前記閾値は、これを超えると、プリフォームが、それを保持する成形具を必要とせずに、単独でその形状を維持しおよび、必要な場合には処理されてもよいという値である。出願人は、十分な団結は、体積パーセント（すなわち、固体残留物によって占められるプリフォームの見かけ体積のパーセント）が１２％ないし１４％である熱分解後の固体残留物で一般に得られることを見出した。
【０００６】
この方法においてセラミック前駆体樹脂での液体技術を使用する団結とＣＶＩによる緻密化とによって得られたＣＭＣ部品に対して行われた機械的試験は、熱機械的な観点から良好である結果を与えたが、そのためには材料のヤング係数に関する向上を達成することが望ましいであろう。出願人は、団結組成物の必要とされる量のせいで、ヤーンの間の空間の大部分が熱分解からの固体残留物で占められ、それにより与えられる機械的特性がＣＶＩによって得られるセラミックマトリックスによって提供されるものほど良好ではないことを見出した。
【０００７】
本発明の目的および概要
本発明の１つの目的は、液体技術による団結とＣＶＩによる緻密化とを関連付けながらも、力学的ポテンシャルが非常に高まった耐熱構造複合材料部品を作製する方法を提案することにある。
【０００８】
この目的は、耐熱構造複合材料部品を作製する方法であって、ヤーンまたはトウから繊維プリフォームを形成することと、この繊維プリフォームをその形状で団結させることと、その後団結された繊維プリフォームを化学気相浸透によって緻密にすることとを含み、団結を繊維プリフォームのヤーンまたはトウに炭素前駆体またはセラミック前駆体を含有する団結組成物を含浸させることと、前記炭素前駆体またはセラミック前駆体を熱分解によって変化させることとによって行い、ここで、ここで、平均粒径が２００ナノメートル未満の粉末の形態にある耐熱性固体フィラーをさらに含有しかつ熱分解後に団結固体相を残す団結組成物が使用され、前記団結固体相では、前記前駆体に由来する炭素またはセラミックが前記プリフォームの見かけ体積の３％ないし１０％に相当する体積を占めおよび前記固体フィラーがプリフォームの見かけ体積の０．５％ないし５％に相当する体積を占める方法によって達成される。
【０００９】
団結液体組成物中でのサブミクロンフィラーの存在は以下の利点を提供する：
・団結組成物は低ポロシティーのヤーン内またはトウ内の空間に浸透しにくく、それによりこれら空間の大部分をＣＶＩ緻密化のために開放しおよびその結果各ヤーンまたはトウにおいて高度な機械的特性を有する「ミニ複合材」を得ることを可能にする；および
・熱分解からの固体残留物はフィラーの存在により強化され、それによりそれの機械的特性およびそれの緻密化容量が増加する。
【００１０】
結果的に、上で説明した技術水準と比較すると、良好な団結を達成するのに、団結組成物中の少量の炭素前駆体またはセラミック前駆体で足り、プリフォーム中での団結相の熱分解からの固体残留物の体積パーセントをそれが３％ないし１０％の範囲内に、および好ましくは３％ないし６％の範囲内にあるように減らすことが可能である。
【００１１】
団結組成物中の固体フィラーの量は、環境的および作業的問題を引き起こしうるその粘性の増加または大量の溶媒の使用を避けるために、過剰であってはならない。プリフォーム中での団結相からの固体フィラーの体積パーセントはたとえば０．５％ないし５％に範囲内にあり、および好ましくは０．５％ないし３％の範囲内にある。
【００１２】
固体フィラーの粒径は、団結組成物を使えるようにした際に起こる、固体フィラーがヤーンまたはトウの周縁部に凝集しおよび液体の炭素前駆体またはセラミック前駆体が単独でヤーンまたはトウ内に浸透するフィルタリング現象を避けるのに十分に小さくなるように選択される。たとえば、この粒径は平均で２００ナノメートル未満か、またはさらには１００ナノメートル未満である。
【００１３】
前記方法のある特徴によると、繊維プリフォームは、ヤーンまたはトウから形成された繊維テクスチャを型合わせしこれに団結組成物を含浸させることによってつくられる。団結組成物中の炭素前駆体またはセラミック前駆体が樹脂である場合、有利には樹脂が予備硬化された後に繊維温度に適合される。
【００１４】
前記方法のもう１つの特徴によると、相間層が、団結組成物での含浸の前に、ヤーンまたはトウの繊維に対しての化学気相浸透によって形成される。
【００１５】
前記方法のさらにもう１つの特徴によると、第１の相間層が、団結組成物による含浸の前に、ヤーンまたはトウの繊維に対しての化学気相浸透によって形成され、および第２の相間層が、繊維プリフォームの団結の後であって団結された繊維プリフォームの緻密化の前に形成される。
【００１６】
本発明の他の特徴および利点は、非限定的な表示として挙げられ、添付の図面を参照している以下の説明を読むことで明らかになる。
【図面の簡単な説明】
【００１７】
【図１】図１は、本発明のある実施における耐熱構造複合材料からつくり出される部品の作製方法の連続工程を示している。
【図２】図２は、航空機用エンジンのノズル部材を作製するための繊維プリフォームの型合わせを示した、高度に概略化された軸方向の半断面図である。
【図３】図３は、本発明のもう１つの実施における耐熱構造複合材料からつくり出される部品の作製方法の連続工程を示している。
【図４】図４は、本発明の方法によって得られるＣＭＣのサンプルの縁部でのおよび中心での光学像を示している。
【図５】図５は、従来技術の方法によって得られるＣＭＣのサンプルの中心での光学像を示している。
【００１８】
実施の詳細な説明
本発明の方法の実施を、ＣＭＣタイプの耐熱構造複合材料からつくり出される部品の製造に関して、図１を参照しながら以下に説明する。
【００１９】
この方法の工程１０は、炭素繊維またはセラミック繊維からつくり出される繊維テクスチャを作ることにあり、ここから製作されるべき部品のためのプリフォームが調製されうる。
【００２０】
繊維テクスチャは炭素繊維もしくはセラミック繊維のまたは炭素前駆体繊維もしくはセラミック前駆体繊維からなるヤーンまたはトウ（以下、「ヤーン」と呼ぶ）から形成され、炭素前駆体またはセラミック前駆体は繊維テクスチャが形成された後に熱処理によって変えられる。
【００２１】
繊維テクスチャは織布、特には三次元（３Ｄ）製織によって得られ、それにより互いに連結したヤーンの複数の層を有する比較的大きな厚さの繊維テクスチャを得ることを可能にする織物の形態にあってもよい。
【００２２】
繊維テクスチャを形成するのに、他の繊維加工、たとえば：一方向繊維のシートを様々な方向で重ね合わせて互いに接続することによって多方向シートを編組すること、編成することまたは形成することなどを使用でき、前記接続はたとえば縫い合わせによって行われる。
【００２３】
前記方法のもう１つの工程２０は、液体の形態にあり、セラミック前駆体、典型的には樹脂をセラミック粉末の形態にある固体フィラーと共に含む団結組成物を調製することにある。団結組成物は固体フィラー用の分散剤と、樹脂用の溶媒と、分散剤用の溶媒（共通の溶媒を使用できない場合）とをさらに含有してもよく、溶媒の量は繊維テクスチャに含浸するのに適した粘度を組成物に与えるように調節される。
【００２４】
セラミック前駆体、特には樹脂の形態にある前駆体は周知されている。たとえば、炭化ケイ素（ＳｉＣ）前駆体樹脂はポリシロキサン樹脂、ポリシラザン樹脂、およびポリカルボシラン樹脂から選択されてもよい。
【００２５】
固体フィラーは１種以上のセラミック粉末、たとえば炭化ケイ素ＳｉＣ、炭化チタンＴｉＣ、炭化ホウ素Ｂ4Ｃ、および窒化ホウ素ＢＮの粉末から選択されるものからなる。前記方法のある特徴によると、粒径は、選択されるセラミック粉末のために利用可能な粒径に依存するが、比較的小さくなるように、平均で２００ナノメートル未満か、または好ましくは１００ナノメートル未満になるように選択される。
【００２６】
用語粒径は粉末の粒子の平均の大きさまたは直径を意味するようにここでは使用される。
【００２７】
工程３０では、繊維テクスチャに団結組成物が含浸される。団結組成物中のセラミック前駆体およびセラミック粉末のそれぞれの量、ならびにさらには繊維テクスチャへと導入される団結組成物の量は、前駆体の固体セラミック残留物への変化の後に繊維プリフォームが以下を示すように選択される：
・プリフォーム中でのセラミック残留物の体積パーセントが３％ないし１０％の範囲内、好ましくは３％ないし６％の範囲内にある；および
・プリフォーム中でのセラミック粉末の体積パーセントが０．５％ないし５％の範囲内、好ましくは０．５％ないし３％の範囲内にある。
【００２８】
用語「体積パーセント」はプリフォームの見かけ総体積の百分率として表される占有割合を意味するようにここでは使用される。
【００２９】
繊維テクスチャは、ブラシを用いた塗布によってかまたは散布によってかまたは、浴中での，場合によって減圧下での，浸漬によってか、または減圧しながら団結組成物を注入することによって含浸されうる。
【００３０】
得られるべき団結されたプリフォームの見かけの体積と使用されるセラミック前駆体に対する熱分解からの固体残留物の体積割合とを知ることによって、プリフォーム中でのセラミック残留物の所望される体積パーセントを得るのに使用することが必要な前駆体の量を決定することは容易である。得られるべき団結されたプリフォームの見かけの体積を知ることによって、プリフォーム中でのセラミック粉末の所望される体積パーセントを得るのに使用することが必要なセラミック粉末の量を決定することも容易である。使用されるべきセラミック前駆体のおよびセラミック粉末の量を知ることによって、粉末が適切に処理されるのを確実にするためのおよび繊維テクスチャに含浸するのに適した粘度を団結組成物に与えるための任意の分散剤のおよび溶媒の量を容易に決定できる。
【００３１】
含浸後、乾燥工程４０（あらゆる溶媒を除去する）が行われてもよく、その後、セラミック前駆体樹脂が予備硬化される予備硬化工程５０が行われる。用語樹脂の「予備硬化」は、樹脂を硬化されていない樹脂と完全に硬化された樹脂との間の中間の状態にすることを意味するように使用される。このアイデアは、繊維テクスチャを型合わしてそれにより製作されるべき部品用のプリフォームをつくることができるのに必要とされる変形性を維持しながら、より大きな剛性をこの繊維テクスチャに与えるものである。したがって、変形後のそれの形状を型合わせされている間中維持する向上した能力を繊維テクスチャに与えることと、任意の不連続接続（縫い合わせ、埋め込み接続部材）を使用できるようにすることを容易にすることとが可能であり、このような予備硬化が全ての状況において有用であるわけではないことは理解される。
【００３２】
作製されるべき部品用の繊維プリフォームの調製（工程６０）は、含浸された繊維テクスチャからプライまたはパネルを切り出すことと、作製されるべき部品の形状に対応する形状を与える成形部材上でそれらを付形することとを含みうる。なお、このようなプライまたはパネルを切り出した後に繊維テクスチャを含浸させてもよい。
【００３３】
繊維プリフォームに与えられるべき形状の複雑さに、大きなムラを生じさせることなく変形できる繊維テクスチャの容量に、および繊維プリフォームの厚さに応じて、それの調製は以下の作業のうち１つ以上を含んでもよい：
・繊維テクスチャプライを成形部材上に掛ける（付形する）；
・複数のプライを重ね合わせて掛ける，これらは繊維プリフォームが多様な厚さを示す場合には同様の大きさを有する必要はない，；および
・繊維テクスチャパネルを切り出して、これらパネルを成形部材上にそれらの縁部を隣接させた状態、場合によってはそれらの縁部を互いに重ね合わせた状態で据える。
【００３４】
重ね合わされたプライまたは繊維テクスチャパネルの隣接する縁部は、縫い合わせによりまたは埋め込み接続部材たとえばヤーンにより互いに接続できる。
【００３５】
繊維プリフォームは、型合わせ成形部材上で、ダイアフラム、たとえばバッキングモールドを形成しプリフォームの外部表面にあてがわれるエラストマーダイアフラムを用いて所望される形状に保持できる。
【００３６】
図２は、たとえばバイパスガスタービンを具備する航空機用エンジンのためのＣＭＣからなる補助ノズルの下流部材を作製するための繊維プリフォーム１００を示している。プリフォーム１００は繊維テクスチャの１枚以上のプライをマンドレル１０２上に掛けることによって調製され、それはエラストマーダイアフラム１０４を用いて所望される形状に保持される。
【００３７】
切り出されたパネルおよびプライを掛けて接続する作業を必要とするより複雑な形状の繊維プリフォームは、バイパスガスタービン航空機用エンジンのローブ型ミキサに関する特許出願PCT/FR2008/050207に記載されているように調製できる。
【００３８】
繊維テクスチャを調製したあと、セラミック前駆体樹脂の硬化を完了させる（工程７０）。
【００３９】
その後、繊維プリフォームが、樹脂を熱分解させるための熱処理（工程８０）に供すために、型合わせ成形具から取り外されうる。このような熱処理は７００℃ないし１０００℃、たとえば約９００℃の温度で、１時間ないし数時間にわたって通常行われる。
【００４０】
その後、団結組成物中に含有された前駆体の熱分解からのセラミック残留物によって団結されている繊維プリフォームが得られ、このセラミック残留物自体はセラミック粉末によって強化されている。
【００４１】
その後、このようにして団結された繊維プリフォームはＣＶＩによりセラミックマトリックスで緻密にされる（工程９０）。多孔質基材をセラミックマトリックスで緻密にするためのＣＶＩプロセスは周知されている。有利には、この緻密化はセラミックマトリックスによって行われ、このマトリックスは、少なくとも部分的に自己修復性である、すなわち利用温度でペースト状になることによりこのマトリックス中のあらゆるクラックを塞ぐことができるものである。セラミックマトリック、特には自己修復性マトリックスを形成する方法は、たとえばUS5965266、US6068930およびUS6291058に記載されている。
【００４２】
なお、Ｂ4Ｃ粉末が団結された組成物の固体フィラー中に存在している場合、この粉末は酸素の存在下でガラスを形成することによって自己修復機能に寄与するであろう。
【００４３】
ＣＶＩ緻密化は団結組成物のセラミック前駆体を熱分解させるための温度よりも高い温度で行われるので、工程８０および工程９０は、ＣＶＩ緻密化の開始の前に温度を上昇させながら熱分解を行うことによって同じオーブン内で互いに連続して行われてもよい。
【００４４】
上で述べたように、本発明の方法は、液体技術を使用する既知の団結プロセスと比較すると：
・団結組成物中のセラミック前駆体のより少ない量；および
・ＣＶＩによって得られるセラミックマトリックスのために利用可能なヤーン内部のより大きな体積
で有効な団結を得ることができる点を特徴とする。
【００４５】
これは、比較的小さな粒径のセラミック粉末の形態にある固体フィラーの団結組成物中における存在の結果であり、このフィラーは：
・団結組成物中に含有されるセラミック前駆体残留物を強化する機能を提供しおよびそれにより団結容量を向上させる；および
・団結組成物、特にはそれが含有するセラミック前駆体がヤーン内の空間（ヤーンの内部体積）へと浸透するのがより困難なことを確実にする；しかしながら、この目的のためには、上述したように、団結組成物をフィルタリングするヤーンの効果を避けるのに、固体フィラーの粒径が比較的小さいことが必要である。
【００４６】
本発明の方法のもう１つの実施を図３に示しており、この他方の実施は、プリフォームが調製された後に繊維テクスチャが含浸される点で図１のものと異なる。
【００４７】
図１の方法の工程１０および２０に類似した、繊維テクスチャをつくる工程および団結組成物を調製する工程１１０および１２０が存在する。
【００４８】
工程１３０では、繊維プリフォームが乾燥繊維テクスチャのプライおよび／またはパネルから、図１の方法の工程６０を参照して上で説明したものと類似した方法で調製される。
【００４９】
工程１４０では、繊維プリフォームが団結組成物によって含浸される。含浸はブラシを使用することによってまたは散布によってまたは浴中における，場合によって減圧下での，浸漬によって、または減圧をしながら団結組成物を注入することによって行われてもよい。最後の場合、図２に示すように、プリフォーム１００、マンドレル１０２、およびダイアフラム１０４からなるアセンブリがジャケット１０６内に据えられうる。ジャケット１０６の内部体積が減圧源に接続された状態で、団結組成物が注入される。ダイアフラム１０４の変形性の程度に依存するが、繊維プリフォームがこのプリフォーム中の繊維の体積パーセントを高めるように同時に圧縮されてもよい。
【００５０】
任意の乾燥（工程１５０）と団結組成物中に含有されたセラミック前駆体樹脂の硬化（１６０）のあと、繊維プリフォームが、図１の方法の工程８０および９０に類似した熱分解の工程およびＣＶＩ緻密化の工程１７０および１８０の前に、型合わせ成形具から取り外されうる。
【００５１】
上の説明では、ＣＭＣ部品の作製について検討している。
【００５２】
しかし、本発明の方法は、Ｃ／Ｃ複合材料からつくられる部品を作製するのにも同様に首尾よく使用できる。このような状況下では、繊維テクスチャは炭素繊維からつくられおよび団結組成物は液体の形態にある炭素前駆体、典型的には樹脂，場合により溶媒で希釈されている，と、好ましくは炭素粉末の形態にある固体フィラー、たとえばダイアモンドフィラーまたはカーボンブラックとを含有し、セラミック粉末の形態にある固体フィラーを任意に使用できることが理解される。前記団結組成物は炭素粉末用の分散剤と任意にこの分散剤用の溶媒とをさらに含有してもよい。
【００５３】
炭素前駆体樹脂は周知されている。例として、エポキシ樹脂、フラン樹脂、またはフェノール樹脂から選択される樹脂を使用できる。炭素前駆体としてピッチを使用することもできる。
【００５４】
上記のとおり、固体フィラーは２００ナノメートル未満、およびこの好ましくは１００ナノメートル未満の平均粒径を示す。加えて、団結組成物中の炭素前駆体および固体フィラーの量も、炭素前駆体が熱分解された後に、団結された繊維プリフォーム中での前記前駆体の熱分解からの固体残留物の体積パーセントが３％ないし１０％の範囲内、好ましくは３％ないし６％の範囲内にあり、プリフォーム中での固体フィラーの体積パーセントが０．５％ないし５％の範囲内、および好ましくは０．５％ないし３％の範囲内にあるように選択される。
【００５５】
繊維テクスチャの繊維とＣＭＣまたはＣ／Ｃ材料のマトリックスとの間に相間が提供される場合がある。既に知られているように、ＣＭＣ材料では、このような相間はマトリックスを通してこの相間に到達するクラックの底部での応力を緩和して、繊維を破断させる影響を及ぼすこの繊維を通してのクラックの広がりを防ぐまたは遅らせることができる材料であることにより、脆性を低減させる機能を有しうる。例として、相間を構成する材料は熱分解炭素（ＰｙＣ）、窒化ホウ素（ＮＮ）、またはホウ素をドープした炭素（ＢＣ、たとえば５原子％ないし２０原子％のホウ素を有し、残部がＣであるもの）である。Ｃ／Ｃ複合材料では、相間は、特にこの相間がホウ素、たとえばＢＮまたはＢＣを含有している場合、酸化に耐える能力を向上させるのに有用であろう。
【００５６】
有利には、相間は小さな厚さの、たとえば１０ナノメートル（ｎｍ）ないし１００ｎｍの範囲内にある、または１０ｎｍないし５０ｎｍの範囲内にある厚さの、団結組成物での含浸の前にＣＶＩによって繊維テクスチャの繊維上に堆積される第１の層と、たとえば１００ｎｍ以上の厚さを有し、団結組成物中のセラミック前駆体または炭素前駆体の熱分解の後であって緻密化の前に堆積される第２の層とから形成される。第１の相間層の小さな厚さは、所望される形状を有する繊維プリフォームを得るのに十分な繊維テクスチャの変形する容量を維持するのに役立つ。第２の相間層は繊維プリフォームの繊維と熱分解後の団結組成物の残留物の粒子とを覆う。２つの相間層が同じ材料からつくられる必要はない。熱分解の工程、第２の相間層を形成する工程、およびＣＶＩ緻密化の工程は同じオーブンで互いに連続して行われてもよい。
【００５７】
相間をこのように２つの層としてつくることは２００８年７月２１日に出願された本出願人の仏国特許出願第0854937号において説明されており、その出願内容は参照によりここに組み込まれる。
【００５８】
本発明の方法の実施例を以下に説明する。
【００５９】
例１（団結レベルの評価）
Ｃ繊維の繊維テクスチャを、日本の供給業者Tenaxから「NM5 Roving HTS Fibers」という名称で供給されているＣ繊維ヤーンの多層３Ｄ製織によってつくった。得られたＣ織物は約４ミリメートル（ｍｍ）の厚さを示した。それらを減圧下で約１６００℃の温度で約３０分（ｍｉｎ）間にわたって熱処理した。
【００６０】
厚さが約３０ｎｍのＰｙＣの第１の相間層をＣＶＩによってメタンを含有する反応ガスを使用して繊維テクスチャの繊維上に堆積させた。
【００６１】
ドイツの供給業者Wacker Chemieによって「MK」という参照で供給されているポリシロキサン樹脂の形態にあるＳｉＣ前駆体と、約１５０ｎｍの平均粒径を有するＢ4Ｃ粉末か、または約５０ｎｍの平均粒径を有するＳｉＣ粉末とを含有する団結組成物を、以下のように実行することによってつくった：
・Ｂ4Ｃ粉末またはＳｉＣ粉末をポリエチレンイミンからなる分散剤とこの分散剤用の溶媒（エタノール）との混合物中に分散させ；
・ポリシロキサン樹脂用の溶媒、具体的にはメチルエチルケトン（ＭＥＫ）を添加し；および
・ポリシロキサン樹脂を添加する。
【００６２】
繊維プリフォームが形成されかつ熱分解された後の前駆体樹脂からのＳｉＣとＢ4ＣまたはＳｉＣ粉末とによって団結されたプリフォーム中での体積パーセントが以下の表１に詳述されたようなものとなるような量のポリシロキサン樹脂およびＢ4ＣまたはＳｉＣ粉末を用いて、様々な団結組成物をつくった。ポリシロキサン樹脂の希釈率ｘも示しており、ここではｘは
【数１】
0005405578.tif 000002
【００６３】
に等しく、ここでｗrは樹脂の重量でありおよびｗsは溶媒の総重量である。
【００６４】
Ｃ織物に団結組成物を含浸させて乾燥させた後、温度を約１４０℃へと約２時間（ｈ）かけて上昇させることによってＳｉＣ前駆体樹脂を予備硬化させた。
【００６５】
プリフォームを付形した後、温度を約２００℃へと約２０時間かけて上昇させることによって樹脂の硬化を終わらせ、硬化した樹脂をオーブン内で温度を約９００℃へ約３時間かけて上昇させることによって熱分解させた。
【００６６】
熱分解からのＳｉＣ残留物によって団結され、Ｂ4ＣまたはＳｉＣ粉末が入っている繊維プリフォームをその後試験した。
【００６７】
使用した様々な団結組成物について、表Ｉは、希釈比、セラミック固体残留物の体積パーセント、セラミック粉末の性質および粒径、粉末の体積パーセント、熱分解の重量収率（熱分解の前であって硬化の後のものと比較した熱分解後の重量パーセント）ならびに得られた団結レベルを示している。団結レベルは以下のように評価した：
−１：辛うじて良好な団結
０：優れた団結
＋１：非常に優れた団結
＋２：プリフォームが非常に堅く、団結は有効であるが、過度であると見なされうる。
【００６８】
比較として、同様のＣ織物を使用し、固体フィラーを何ら含まなかった点および団結されたプリフォーム中での熱分解ＳｉＣ残留物の体積パーセントが１２％となる量のＳｉＣ前駆体樹脂を含んでいた点で他の組成物と異なる団結組成物を使用して得られた類似したプリフォームについて、従来技術を使用した団結によって得られた熱分解重量収率および団結レベルを表の第１行に示す。
【表１】
0005405578.tif 000003
【００６９】
なお、本発明の団結組成物を用いて得られる団結レベルは非常に良好である、すなわちそれは、従来技術の組成物を用いて得られるものよりも十分に低いＳｉＣ残留物体積パーセントを有する団結組成物を用いたとしても、プリフォームを変形なしに処理することを可能にする。
【００７０】
例２
ＣＭＣ部品を以下のようにつくった。
【００７１】
Ｃ繊維の繊維テクスチャを、日本の供給業者Tenaxから「NM5 Roving HTS Fibers」という名称で供給されているＣ繊維ヤーンの多層３Ｄ製織によって得た。得られた織物は約４.５ｍｍの厚さを有していた。それらを、減圧下で約１６００℃の温度で約３０ｍｉｎ間にわたって熱処理した。
【００７２】
厚さが約３０ｎｍの第１のＰｙＣ相間層をＣＶＩによってメタンを含有した反応ガスを使用して繊維テクスチャの繊維上に堆積させた。
【００７３】
ドイツの供給業者Wacker Chemieによって「MK」という参照で供給されているポリシロキサン樹脂の形態にあるＳｉＣ前駆体と約５０ｎｍの平均粒径を有するＳｉＣ粉末とを含有する団結組成物を、以下のように実行することによってつくった：
・ＳｉＣ粉末をポリエチレンイミンからなる分散剤混合物とこの分散剤用の溶媒（エタノール）とに分散させ；
・ポリシロキサン樹脂用の溶媒、具体的にはＭＥＫを添加し；および
・ポリシロキサン樹脂を３／１０の希釈比で添加する。
【００７４】
プリフォームを形成したのち、温度を約２００℃へと約２０ｈかけて上昇させることによって樹脂を硬化させ、硬化した樹脂をオーブン内で温度を９００℃へと約３ｈかけて上昇させることによって熱分解させた。
【００７５】
このようにして団結したプリフォームをＣＶＩによってセラミックマトリックスで緻密にし、ＣＶＩ後、厚さが約２００ｎｍに等しくおよびＣＶＩによって得られた第２のＰｙＣ相間層が形成した。
【００７６】
熱分解および緻密化の工程は同じオーブン内で互いに連続して行った。
【００７７】
団結相の量および成分は、ポリシロキサン前駆体から得られるセラミックが団結されたプリフォーム中の約６％の体積パーセントに相当する体積を占有しおよびＳｉＣ粉末が約２％の体積パーセントに相当する体積を占有している団結固体相を熱分解後に残すように選択した。
【００７８】
材料の縁部および中心（コア）に位置した領域において、形態学的分析を行った。図４は得られた画像を示しており、中心領域についての縮尺が異なる２つの画像を含んでいる。
【００７９】
団結相（濃い灰色）はヤーンの内部にはないが、ＣＶＩによって得られたセラミック相（淡い灰色）が著しい量でそこにあることがわかり得る。濃い方の部分は残留細孔である。
【００８０】
例３（比較）
比較として、手順は、従来技術のように、固体フィラーを何ら含んでおらずそれによりプリフォーム中の１２％の体積割合に相当する体積を占有する団結固体相を残す団結組成物を使用した以外、例２と同様であった。
【００８１】
材料の縁部および中心（コア）に位置した領域において、形態学的分析を行った。図５は異なる縮尺で得られた画像を示している。
【００８２】
団結相の存在をヤーンの内側で認めることができ、図４と比較して、ＣＶＩによって得られるセラミックマトリックスの存在は少なかった。
【図１】
0005405578.tif 000004
【図２】
0005405578.tif 000005
【図３】
0005405578.tif 000006
【図４】
0005405578.tif 000007
【図５】
0005405578.tif 000008